СТРОИТЕЛЬНЫЙ РАСТВОР
MORTAR

Изобретение относится к строительным растворам и может быть использовано для изготовления штукатурных покрытий, в качестве раствора в кирпичных кладках и в соединительных прослойках плиточных покрытий.
Известны строительные растворы, включающие вяжущие, наполнитель, воду и добавки (Бетоны с эффективными модифицирующими добавками: сб. науч. тр. / НИИЖБ; под ред. Ф. М. Иванова, В. Г. Батракова. - М., 1985.-157 с.).
Однако такие составы имеют низкое биологическое сопротивление в среде мицелиальных грибов.
Наиболее близким техническим решением является строительный раствор, который содержит цемент, в качестве мелкого заполнителя - перлитовый песок фракции 0,63-1,25 мм и песок для строительных работ фракции 0-0,63 мм, в качестве добавки - комплексную добавку, состоящую из сульфата магния, суперпластификатора и Dairen 1400, а также воду (RU 2371411, МПК С04В 28/00, С04В 24/24, опубл. 27.10.2009).
Недостатком известного состава является пониженная биостойкость при сохранении достаточной жизнеспособности.
Технический результат заключается в придании фунгицидных свойств строительным растворам.
Сущность изобретения заключается в том, что строительный раствор, содержащий цемент, мелкий заполнитель, тонкомолотый наполнитель, добавку и воду, в качестве тонкомолотого наполнителя используют тонкоизмельченный дунит, в качестве добавки - натрий сернокислый, а в качестве мелкого заполнителя - кварцевый песок, при следующем соотношении компонентов, мас.%:
Цемент
21,0-21,9
Кварцевый песок
58,7-59,3
Тонкоизмельченный дунит
4,2-4,3
Натрий сернокислый
0,6-1,5
Вода
остальное
В качестве связующего используют цемент марок М400Д0 (ГОСТ 10178-85 "Портландцемент и шлакопортландцемент. Технические условия").
Наполнителем служит кварцевый песок фракции 0,315-0,63 (ГОСТ 8735-88).
В качестве тонкомолотого наполнителя используют тонкоизмельченную горную породу - дунит.
В качестве добавки - натрий сернокислый (ГОСТ 4166-78).
Способ приготовления строительного раствора заключается в следующем. Производят весовую дозировку компонентов. Цемент смешивают совместно с добавкой - натрий сернокислый. Затем в работающий смеситель поочередно вводят цемент с добавкой, тонкоизмельченный дунит, кварцевый песок и воду затворения. Смесь тщательно перемешивают до получения однородной массы. Приготовленную смесь укладывают в стальные формы. Уплотняют смесь на виброустановках. Через сутки готовые образцы извлекают из форм и отверждают при нормальных температурно-влажностных условиях в течение 28 суток.
Испытания проводились на образцах нижеследующих составов (табл. 1).
Результаты испытаний на прочность приведены в табл.2.
Образцы испытывают на грибостойкость и фунгицидность в стандартных средах мицелиальных грибов согласно ГОСТ 9.049-91 двумя методами (метод 1 и метод 3). Результаты испытаний приведены в табл.3.
Из результатов табл.3 следует, что составы в зависимости от соотношения компонентов обладают различными показателями прочности и биостойкости. Введение добавки - сернокислого натрия в запредельных количествах придает строительному раствору фунгицидные свойства, однако приводит к понижению прочности.
Предлагаемый состав цементной композиции по сравнению с известными решениями обладает высокими фунгицидными свойствами при достаточной жизнеспособности.
Таблица 1
Компоненты
Содержание массовых частей в составах, мас.%
1
2
3
4
5
6
7
8
9
10
Цемент
22,4
22,1
21,9
21,6
21,3
21,0
20,7
20,4
20,2
16,93
Известь
-
-
-
-
-
-
-
-
-
4,13
Кварцевый песок
62,8
61,2
59,3
59,2
59,1
58,7
58,6
58,0
57,5
Песок для строительных работ
45,76
Перлитовый песок
-
-
-
-
-
-
-
-
-
4,57
Наполнитель
4,5
4,3
4,3
4,2
4,2
4,2
4,1
4,0
4,0
-
-тонкоизмельченный дунит -1
Наполнитель
-
-
-
-
-
-
-
-
-
8,27
- тонкомолотый
-
-
-
-
-
-
-
-
-
-
известняк
Вода
10,3
12,1
13,9
14,1
14,2
14,6
14,8
15,5
15,9
16,92
Добавка - натрий сернокислый
0
0,3
0,6
0,9
1,2
1,5
1,8
2,1
2,4
Комплексная добавка
3,42
Таблица 2
Свойства
Наименование состава
1
2
3
4
5
6
7
8
9
Призменная прочность при сжатии, МПа
16,0
19,1
21,6
20,8
18,2
15,5
13,1
11,6
9,6
Таблица 3
Содержание добавки - натрий сернокислый, мас.%
Устойчивость к действию грибов в баллах по методу
Радиус зоны ингибирования, мм
Характеристика по ГОСТ 9.049-91
1
3
0
3
5
-
негрибостойкий
0,3
3
3
-
негрибостойкий
0,6
1
2
-
грибостойкий
0,9
1
0
13
фунгицидный
1,2
0
0
18
фунгицидный
1,5
0
0
18
фунгицидный
1,8
0
0
20
фунгицидный